필러 로 산화 알루미늄 을 준비 하 고 , 열전 도 물질 로 h - BN 을 준비 하 고 , 바인더 로 소듐 실리케이트 를 준비 ( 15 - 30 wt % 수용액 ) 하 고 , 고분자 물질 로 폴 리디 메틸 실록 산 을 준비 하 였 다 . 상기 산화 알루미늄 ( 40 vol %) 및 상기 소듐 실리케이트 ( 2 vol %) 를 혼합 하 고 교반 하 여 제 1 혼합물 을 제조 하 였 다 . 상기 제 1 혼합물 에 상기 h - BN ( 20 vol %) 제공 하 고 교반 하 여 , 제 2 혼합물 을 제조 하 였 다 . 상기 제 2 혼합물 을 60 ℃ 에서 건조 한 후 , 600 ℃ 내지 900 ℃ 로 열처리 하 였 다 . 상기 폴리 메틸 실록 산 ( 38 vol %) 에 열처리 된 상기 제 2 혼합물 을 제공 하 고 5 분 간 교반 하 여 , 방열 복합 소재 를 제조 하 였 다 . 상기 방열 복합 소재 를 몰드 ( mold , 1 mm ) 에 제공 하 고 , 진공 펌프 를 이용 하 여 기포 를 제거 한 후 , 80 ℃ 에서 1 시간 경화 하 여 , 방열 필름 을 제조 하 였 다 .